МЕХАНИЧЕСКИ ОБРАБАТЫВАЕМЫЙ ТЕПЛОИЗОЛЯЦИОННЫЙ ПОЛИМЕРНЫЙ ПЕНОМАТЕРИАЛ

1. Изделие из полимерного пеноматериала, содержащее матрицу из термопластичного полимера, включающую множество пор в ней, где
а) матрица из термопластичного полимера включает сополимер стирола-акрилонитрила, имеющий средневесовую молекулярную массу в интервале от 90000 до 150000 и концентрацию полимеризованного акрилонитрила в интервале от пяти до двадцати массовых процентов от общей массы полимерной матрицы, и
b) полимерный пеноматериал содержит 1,1,1,2-тетрафторэтан и не содержит вспенивающих агентов, имеющих потенциал истощения озонового слоя, превышающий нуль;
3
с) изделие из полимерного пеноматериала имеет средний вертикальный размер пор в интервале от 0,5 мм до 1,8 мм и плотность в интервале от 24 до 40 кг/м; и
d) полимерный пеноматериал имеет приведенный коэффициент шероховатости 3,5 или меньше при испытании методом рифленой поверхности.
2. Изделие из полимерного пеноматериала по п.1, где средний размер пор лежит в интервале от одного до 1,5 мм.
3. Изделие из полимерного пеноматериала по п.1, где матрица из термопластичного полимера включает смесь двух или более сополимеров стирола-акрилонитрила, каждый имеющий средневесовую молекулярную массу в интервале от 90000 до 150000, и где общее количество сополимеризованного акрилонитрила составляет от пяти до двадцати массовых процентов от общей массы полимерной матрицы.
4. Экструзионный способ получения полимерного пеноматериала по п.1, способ включает:
а) получение при начальной температуре и начальном давлении вспениваемой полимерной композиции, имеющей температуру размягчения и включающей
i) матрицу из термопластичного полимера и вспенивающий агент, матрица из термопластичного полимера включает сополимер стирола-акрилонитрила, имеющий средневесовую молекулярную массу в интервале от 90000 до 150000 и концентрацию полимеризованного акрилонитрила в интервале от пяти до двадцати массовых процентов от общей массы полимерной матрицы; и
ii) вспенивающий агент, включающий воду, 1,1,1,2-тетрафторэтан и по меньшей мере один из дифторметана и 1,1-дифторэтана и, необязательно, включающий углеводород, содержащий от четырех до восьми атомов углерода, но не содержащий диоксида углерода и вспенивающих агентов, имеющих потенциал истощения озонового слоя больше нуля, где начальная температура превышает температуру размягчения вспениваемой полимерной композиции, и начальное давление является достаточно высоким, чтобы предотвратить вспенивание за счет расширения вспенивающего агента;
b) охлаждение вспениваемой полимерной композиции до температуры вспенивания, которая превышает температуру размягчения вспениваемой полимерной композиции, если начальная температура превышает температуру вспенивания; и
3
с) экструзию вспениваемой полимерной композиции через вспенивающую экструзионную головку в область давления ниже начального давления и достаточно низкого, чтобы обеспечить расширение вспениваемой полимерной композиции под действием вспенивающего агента с образованием полимерного пеноматериала, который имеет средний вертикальный размер пор в интервале от 0,5 мм до 1,8 мм и плотность в интервале от 24 до 40 кг/м и имеет приведенный коэффициент шероховатости 3,5 или меньше при испытании методом шероховатой поверхности.
5. Способ по п.4, где расширение на стадии (с) приводит к получению изделия из полимерного пеноматериала, имеющего средний размер пор в интервале от одного до 1,5 миллиметров.
6. Способ по п.4, дополнительно отличающийся тем, что не содержит вспенивающего агента из диоксида углерода.
7. Способ по п.4, где вспенивающий агент не содержит углеводородов, имеющих от четырех до восьми атомов углерода.
8. Способ по п.4, где вспенивающий агент состоит из воды, 1,1,1,2-тетрафторэтана и по меньшей мере одного из дифторметана и 1,1-дифторэтана и, необязательно, углеводорода, содержащего от четырех до восьми атомов углерода.
9. Способ по п.8, где вспенивающий агент не содержит углеводородов, имеющих от четырех до восьми атомов углерода.